(57)【要約】【課題】従来型蛍光体と、量子ドットと、所望の色及び出力光の均一性を制御しかつ達成するための確実な手段とを有する点灯装置の提供。【解決手段】光源１０１と、該光源１０１の頂部に直接的に又は間接的に配置される第１蛍光体層１０２と、該第１蛍光体層１０１の頂部に直接的に配置される第１量子ドット層１０３と、該第１量子ドット層１０３の頂部に直接的に配置される第２蛍光体層１０４とを備える点灯装置１００により解決する。該第１量子ドット層１０３は、第１マトリックス材料１０７内に分散される量子ドット１０６の集団を含む。該第１及び第２蛍光体層１０２、１０４のそれぞれは、従来型蛍光体粒子１０５の集団を含む。別の実施形態は、光源４０１と、該光源４０１の頂部に配置される波長シフト性蛍光体層４０２とを備える点灯装置４００である。波長シフト性蛍光体層４０２は、マトリックス材料４０５に分散される量子ドット４０４の集団及び蛍光体粒子４０３の集団を有する。【選択図】図１
2014170938.tif 000002
【特許請求の範囲】
【請求項１】
点灯装置（１００）であって、
光源（１０１）と、
該光源（１０１）の頂部上に直接的又は間接的に配置される第１蛍光体層（１０２）と、
該第１蛍光体層（１０２）の頂部に直接的に配置される第１量子ドット層（１０３）であって、第１マトリックス材料（１０７）中に分散される量子ドット（１０６）の少なくとも一つの集団を有するものと、
該第１量子ドット層（１０３）の頂部上に直接的に配置される第２蛍光体層（１０４）と
を備え、該第１及び第２蛍光体層（１０２）、（１０４）が、それぞれ、蛍光体粒子（１０５）の少なくとも一つの集団を有する点灯装置。
【請求項２】
前記従来型蛍光体粒子（１０５）の平均直径が前記量子ドット（１０６）の平均直径の少なくとも２０倍である、請求項１に記載の点灯装置（１００）。
【請求項３】
前記蛍光体粒子（１０５）の平均サイズが１マイクロメートル〜１００マイクロメートルの範囲内にある、請求項１に記載の点灯装置（１００）。
【請求項４】
前記量子ドット（１０６）がＣｄＳ、ＣｄＳｅ、ＣｄＴｅ、ＣｄＰｏ、ＺｎＳ、ＺｎＳｅ、ＺｎＴｅ、ＺｎＰｏ、ＨｇＳ、ＨｇＳｅ、ＨｇＴｅ、ＭｇＳ、ＭｇＳｅ、ＭｇＴｅ、ＰｂＳｅ、ＰｂＳ、ＰｂＴｅ、ＧａＮ、ＧａＰ、ＧａＡｓ、ＩｎＰ、ＩｎＡｓ、ＣｕＩｎＳ2、ＣｄＳ1-xＳｅx、ＢａＴｉＯ3、ＰｂＺｒＯ3、ＰｂＺｒxＴｉ1-xＯ3、ＢａxＳｒ1-xＴｉＯ3、ＳｒＴｉＯ3、ＬａＭｎＯ3、ＣａＭｎＯ3及びＬａ1-xＣａxＭｎＯ3よりなる群から選択される少なくとも１種の材料を含む、請求項１に記載の点灯装置（１００）。
【請求項５】
前記光源（１０１）が発光ダイオード、レーザーダイオード、有機発光ダイオード及び放電ランプよりなる群から選択される少なくとも一つの装置を備える、請求項１に記載の点灯装置（１００）。
【請求項６】
前記発光ダイオード（１０１）が青色発光ダイオード及びＵＶ発光ダイオードよりなる群から選択される装置である、請求項５に記載の点灯装置（１００）。
【請求項７】
前記第１マトリックス材料（１０７）がポリメタクリル酸メチル、重合体、縮合硬化シリコーン、シリコーン、シリカガラス、シリカゲル及びガラスよりなる群から選択される少なくとも１種の材料を含む、請求項１に記載の点灯装置（１００）。
【請求項８】
前記第１及び第２蛍光体層（１０２）、（１０４）が、ＹＡＧ：Ｃｅを含む蛍光体粒子（１０５）を有し、前記第１量子ドット層（１０３）が赤色蛍光スペクトルを有する量子ドット（１０６）を含む、請求項１に記載の点灯装置（１００）。
【請求項９】
前記第１蛍光体層（１０２）がガーネット系蛍光体、シリケート系蛍光体、オルトシリケート系蛍光体、チオガレート系蛍光体、スルフィド系蛍光体及びニトリド系蛍光体よりなる群から選択される少なくとも１種の材料を含み、前記第２蛍光体層（１０４）がガーネット系蛍光体、シリケート系蛍光体、オルトシリケート系蛍光体、チオガレート系蛍光体、スルフィド系蛍光体及びニトリド系蛍光体よりなる群から選択される少なくとも１種の材料を含む、請求項１に記載の点灯装置（１００）。
【請求項１０】
前記第１蛍光体層（１０２）、前記第２蛍光体層（１０４）及び前記第１量子ドット層（１０３）のそれぞれが散乱体（１０８）をさらに含む、請求項１に記載の点灯装置（１００）。
【請求項１１】
前記散乱体（１０８）の平均サイズが１マイクロメートル〜１００マイクロメートルの範囲内にあり、該散乱体（１０８）がＴｉＯ2及びガラスよりなる群から選択される少なくとも１種の材料を含む、請求項１０に記載の点灯装置（１００）。
【請求項１２】
前記第２蛍光体層（２０４）の頂部に直接的に配置される第２量子ドット層（２０５）であって、第２マトリックス材料（２０７）中に分散される量子ドット（２０８）の少なくとも一つの集団を有するものと、
該第２量子ドット層（２０５）の頂部に直接的に配置される第３蛍光体層（２０６）と
をさらに備える、請求項１に記載の点灯装置（２００）。
【請求項１３】
点灯装置（４００）であって、
光源（４０１）と、
光源（４０１）の頂部に直接的又は間接的に配置される波長シフト性蛍光体層（４０２）と
を備え、ここで、該波長シフト性蛍光体層（４０２）は、
マトリックス材料（４０５）中に分散される量子ドット（４０４）の少なくとも一つの集団と
マトリックス材料（４０５）中に分散される蛍光体粒子（４０３）の少なくとも一つの集団と
を有し、該蛍光体粒子（４０３）の平均直径が該量子ドット（４０４）の平均直径の少なくとも２０倍である点灯装置。
【請求項１４】
前記蛍光体粒子（４０３）の平均サイズが１マイクロメートル〜１００マイクロメートルの範囲内にある、請求項１３に記載の点灯装置（４００）。
【請求項１５】
前記量子ドット（４０４）が、ＣｄＳ、ＣｄＳｅ、ＣｄＴｅ、ＣｄＰｏ、ＺｎＳ、ＺｎＳｅ、ＺｎＴｅ、ＺｎＰｏ、ＨｇＳ、ＨｇＳｅ、ＨｇＴｅ、ＭｇＳ、ＭｇＳｅ、ＭｇＴｅ、ＰｂＳｅ、ＰｂＳ、ＰｂＴｅ、ＧａＮ、ＧａＰ、ＧａＡｓ、ＩｎＰ、ＩｎＡｓ、ＣｕＩｎＳ2、ＣｄＳ1-xＳｅx、ＢａＴｉＯ3、ＰｂＺｒＯ3、ＰｂＺｒxＴｉ1-xＯ3、ＢａxＳｒ1-xＴｉＯ3、ＳｒＴｉＯ3、ＬａＭｎＯ3、ＣａＭｎＯ3及びＬａ1-xＣａxＭｎＯ3よりなる群から選択される少なくとも１種の材料を含む、請求項１３に記載の点灯装置（４００）。
【請求項１６】
前記光源（４０１）が発光ダイオード、レーザーダイオード、有機発光ダイオード及び放電ランプよりなる群から選択される少なくとも一つの装置を備える、請求項１３に記載の点灯装置（４００）。
【請求項１７】
前記発光ダイオード（４０１）が青色発光ダイオードである、請求項１６に記載の点灯装置（４００）。
【請求項１８】
前記マトリックス材料（４０５）がポリメタクリル酸メチル、重合体、縮合硬化シリコーン、シリコーン、シリカガラス、シリカゲル及びガラスよりなる群から選択される少なくとも１種の材料を含む、請求項１３に記載の点灯装置（４００）。
【請求項１９】
前記蛍光体粒子（４０３）がＹＡＧ：Ｃｅを含み、前記量子ドット（４０４）が赤色蛍光スペクトルを有する量子ドットを含む、請求項１３に記載の点灯装置（４００）。
【請求項２０】
前記蛍光体粒子（４０３）がガーネット系蛍光体、シリケート系蛍光体、オルトシリケート系蛍光体、チオガレート系蛍光体、スルフィド系蛍光体及びニトリド系蛍光体よりなる群から選択される少なくとも１種の材料を含む、請求項１３に記載の点灯装置（４００）。
【請求項２１】
前記波長シフト性蛍光体層（４０２）が散乱体（４０８）をさらに含む、請求項１３に記載の点灯装置（４００）。
【請求項２２】
前記散乱体（４０８）の平均サイズが１マイクロメートル〜１００マイクロメートルの範囲内にあり、該散乱体（４０８）がＴｉＯ2及びガラスよりなる群から選択される少なくとも１種の材料を含む、請求項１３に記載の点灯装置（４００）。
【発明の詳細な説明】
【技術分野】
【０００１】
技術分野
従来型蛍光体と、光源から放射された光を異なる波長の光に変化させるための量子ドットとを含有する発光ダイオード（「ＬＥＤ」）ランプに関する。
【背景技術】
【０００２】
背景
既存のＬＥＤは、紫外線（「ＵＶ」）、可視又は赤外線（「ＩＲ」）波長範囲内の光を放出することができる。これらのＬＥＤは、一般に、狭い発光スペクトルを有する。白色光などの望ましい色の光を生じさせるために、より広い発光スペクトルを発生させることのできるＬＥＤを使用することが望ましい。ＬＥＤは、狭い発光スペクトルのため、広いスペクトルの光を生じさせるためには直接的に使用できない。蛍光体を導入して、ＬＥＤによって元々放出された光の一部を異なる波長の光に変換させることができる。変換された光と元々発光した光とを組み合わせることで、さらに望ましい出力光となる。しかし、蛍光体は、一般に、狭い吸収スペクトルを有するため、発光波長の極めて特定の範囲を有する潜在的な光源でしか使用できない。例えば、ＹＡＧ：Ｃｅ蛍光体は、４６０ナノメートル（「ｎｍ」）の光については最適化されるが、他の波長でのＬＥＤ放出光については好適ではない。１種類の蛍光体によって変換された白色光は、典型的には、低い演色評価数（「ＣＲＩ」）を有するため、限定された範囲の色温度にしか到達できない。
【０００３】
量子ドット（「ＱＤ」、半導体ナノ結晶としても知られている）を使用して、ＬＥＤによって放出された光を変換し、そして可視又は赤外領域内の光を生じさせることができる。量子ドットは、典型的には１ｎｍ〜２０ｎｍの直径を有し、バルクエキシトンボーア半径よりも小さなII−VI、III−Ｖ、IV−VI材料の小さな結晶である。量子閉じこめ効果のため、ＱＤの電子状態間のエネルギー差は、ＱＤの組成と物理的大きさとの両方の関数である。したがって、ＱＤの光学的特性及びオプトエレクトロニック特性は、ＱＤの物理的サイズを変更することによって調整及び調節できる。ＱＤは、吸収の始まりの波長よりも短い波長を吸収し、かつ、吸収の始まりの波長で光を放出する。ＱＤ発光スペクトルのバンド幅は、温度依存のドップラー広がり、ハイゼンベルグの不確定性原理及びＱＤのサイズ分布に関連する。所定のＱＤについて、ＱＤの発光帯は、そのサイズを変更することによって制御できる。したがって、ＱＤは、従来型蛍光体では達成不可能な色の範囲を生じさせることができる。例えば、２ｎｍのＣｄＳｅ  ＱＤは、青色領域で発光し、１０ｎｍのＣｄＳｅ  ＱＤは、赤色領域で発光する。
【０００４】
ＱＤのナノスケールサイズのため、ＱＤ変換層は、本質的に非散乱層である。散乱の欠如により、光は、従来型蛍光体層を通過するときよりも同じ光がＱＤ層を通過するときの方が非常に短い光路を有する。層の厚みが不必要に高くない限り、別の波長での望ましい量の発光に変換するのには十分ではない光がＱＤにより吸収されるであろう。したがって、目標の色の組み合わせを達成するためには、不必要に厚いＱＤ層又は大量のＱＤが必要だと考えられる。さらに、光路長は、様々な放射角度で異なる。光を赤色領域に変換させるためのＱＤ層について、より小さな放射角度での光は、より短い光路を有し、また、赤色光の生成が少ない一方、より大きな放射角度での光は、より多くの赤色光を生じさせる。したがって、得られる出力光は、中心部では赤色成分が少なく、端部では赤色成分が多いが、これは、色の均一さの点で不利益である。
【０００５】
次の文献が知られている：米国特許第６，８９０，７７７号（Ｂａｗｅｎｄｉ）；米国特許出願公開第２００８／０１７３８８６号（Ｃｈｅｏｎ）、同２００７／０２４６７３４号（Ｌｅｅ）、同２０１０／０１２３１５５号（Ｐｉｃｋｅｔｔ）及び同２００７／０２２１９４７号（Ｌｏｃａｓｃｉｏ）；並びに文献「Ｏｐｔｉｃａｌ  ｔｈｉｎ−ｆｉｌｍ  ｍａｔｅｒｉａｌｓ  ｗｉｔｈ  ｌｏｗ  ｒｅｆｒａｃｔｉｖｅ  ｉｎｄｅｘ  ｆｏｒ  ｂｒｏａｄｂａｎｄ  ｅｌｉｍｉｎａｔｉｏｎ  ｏｆ  Ｆｒｅｓｎｅｌ  ｒｅｆｌｅｃｔｉｏｎ」，Ｘｉ外，Ｎａｔｕｒｅ  Ｐｈｏｔｏｎｉｃｓ，第１巻，ｐｐ．１７６−１７９（２００７年３月１日オンライン公開）。
【先行技術文献】
【特許文献】
【０００６】
【特許文献１】米国特許第６８９０７７７号明細書
【特許文献２】米国特許出願公開第２００８／０１７３８８６号明細書
【特許文献３】米国特許出願公開第２００７／０２４６７３４号明細書
【特許文献４】米国特許出願公開第２０１０／０１２３１５５号明細書
【特許文献５】米国特許出願公開第２００７／０２２１９４７号明細書
【非特許文献】
【０００７】
【非特許文献１】Ｏｐｔｉｃａｌ  ｔｈｉｎ−ｆｉｌｍ  ｍａｔｅｒｉａｌｓ  ｗｉｔｈ  ｌｏｗ  ｒｅｆｒａｃｔｉｖｅ  ｉｎｄｅｘ  ｆｏｒ  ｂｒｏａｄｂａｎｄ  ｅｌｉｍｉｎａｔｉｏｎ  ｏｆ  Ｆｒｅｓｎｅｌ  ｒｅｆｌｅｃｔｉｏｎ」，Ｘｉ外，Ｎａｔｕｒｅ  Ｐｈｏｔｏｎｉｃｓ，第１巻，ｐｐ．１７６−１７９（２００７年３月１日オンライン公開）
【発明の概要】
【発明が解決しようとする課題】
【０００８】
概要
本発明の目的は、従来型蛍光体と、量子ドットと、所望の色及び出力光の均一性を制御しかつ達成するための確実な手段とを有する点灯装置を提供することである。
【課題を解決するための手段】
【０００９】
本発明の一態様によれば、光を放射するための点灯装置１００を提供する。光を放射するための点灯装置１００は、光源１０１と、該光源１０１の頂部に直接的又は間接的に配置される第１従来型蛍光体層１０２と、該第１蛍光体層１０２の頂部に直接的に配置される第１量子ドット層１０３と、該第１量子ドット層１０３の頂部に直接的に配置される第２従来型蛍光体層１０４とを備える。該第１量子ドット層１０３は、第１マトリックス材料１０７内に分散される量子ドット１０６の少なくとも一つの集団を備える。第１及び第２従来型蛍光体層１０２、１０４のそれぞれは、従来型蛍光体粒子１０５の少なくとも一つの集団を備える。
【００１０】
本発明の別の態様によれば、従来型蛍光体粒子１０５の平均直径が量子ドット１０６の平均直径の少なくとも２０倍である、点灯装置１００を提供する。
【００１１】
本発明の別の態様によれば、従来型蛍光体粒子１０５の平均サイズが１マイクロメートル〜１００マイクロメートルの範囲内にある点灯装置１００を提供する。
【００１２】
本発明の別の態様によれば、量子ドット１０６が次の材料の１種以上：ＣｄＳ、ＣｄＳｅ、ＣｄＴｅ、ＣｄＰｏ、ＺｎＳ、ＺｎＳｅ、ＺｎＴｅ、ＺｎＰｏ、ＨｇＳ、ＨｇＳｅ、ＨｇＴｅ、ＭｇＳ、ＭｇＳｅ、ＭｇＴｅ、ＰｂＳｅ、ＰｂＳ、ＰｂＴｅ、ＧａＮ、ＧａＰ、ＧａＡｓ、ＩｎＰ、ＩｎＡｓ、ＣｕＩｎＳ2、ＣｄＳ1-xＳｅx、ＢａＴｉＯ3、ＰｂＺｒＯ3、ＰｂＺｒxＴｉ1-xＯ3、ＢａxＳｒ1-xＴｉＯ3、ＳｒＴｉＯ3、ＬａＭｎＯ3、ＣａＭｎＯ3又はＬａ1-xＣａxＭｎＯ3を含む点灯装置１００を提供する。
【００１３】
本発明の別の態様によれば、光源１０１が発光ダイオード（「ＬＥＤ」）、レーザーダイオード、有機発光ダイオード、又は放電ランプを備える点灯装置１００を提供する。
【００１４】
本発明の別の態様によれば、発光ダイオード１０１が青色発光ダイオード又はＵＶ発光ダイオードである点灯装置１００を提供する。
【００１５】
本発明の別の態様によれば、第１マトリックス材料１０７がポリメタクリル酸メチル、重合体、縮合硬化シリコーン、シリコーン、シリカガラス、シリカゲル、又はガラスを含む点灯装置１００を提供する。
【００１６】
本発明の別の態様によれば、第１及び第２従来型蛍光体層１０２、１０４がＹＡＧ：Ｃｅを含む従来型蛍光体粒子１０５を含み、第１量子ドット層１０３が赤色蛍光スペクトルを有する量子ドット１０６を含む、点灯装置１００を提供する。
【００１７】
本発明の別の態様によれば、第１従来型蛍光体層１０２がガーネット系蛍光体、シリケート系蛍光体、オルトシリケート系蛍光体、チオガレート系蛍光体、スルフィド系蛍光体又はニトリド系蛍光体を含み、第２従来型蛍光体層１０４がガーネット系蛍光体、シリケート系蛍光体、オルトシリケート系蛍光体、チオガレート系蛍光体、スルフィド系蛍光体又はニトリド系蛍光体を含む、点灯装置１００を提供する。
【００１８】
本発明の別の態様によれば、第１従来型蛍光体層１０２、第２従来型蛍光体層１０４及び第１量子ドット層１０３が散乱体１０８を含有する、点灯装置１００を提供する。
【００１９】
本発明の別の態様によれば、散乱体１０８の平均サイズが１マイクロメートル〜１００マイクロメートルの範囲内にある点灯装置１００を提供する。この散乱体１０８は、好ましくはＴｉＯ2又はガラスを含む。
【００２０】
本発明の別の態様によれば、点灯装置２００を提供する。この点灯装置２００は、第２従来型蛍光体層２０４上に直接配置される第２量子ドット層２０５をさらに備える。この第２量子ドット層２０５は、第２マトリックス材料２０７内に分散される量子ドット２０８の少なくとも一つの集団を含む。第３従来型蛍光体層２０６は、第２量子ドット層２０５の頂部上に直接配置される。
【００２１】
本発明の別の態様によれば、光を放射するための点灯装置４００を提供する。この光を放射するための点灯装置４００は、光源４０１と、該光源４０１の頂部に直接的又は間接的に配置される波長シフト性蛍光体層４０２とを備える。この波長シフト性蛍光体層４０２は、マトリックス材料４０５内に分散される量子ドット４０４の少なくとも一つの集団と、マトリックス材料４０５内に分散される従来型蛍光体粒子４０３の少なくとも一つの集団とを含む。従来型蛍光体粒子４０３の平均直径は、量子ドット４０４の平均直径の少なくとも２０倍である。
【００２２】
本発明の別の態様によれば、従来型蛍光体粒子４０３の平均サイズが１マイクロメートル〜１００マイクロメートルの範囲内にある点灯装置４００を提供する。
【００２３】
本発明の別の態様によれば、量子ドット４０４は、次の材料の１種以上：ＣｄＳ、ＣｄＳｅ、ＣｄＴｅ、ＣｄＰｏ、ＺｎＳ、ＺｎＳｅ、ＺｎＴｅ、ＺｎＰｏ、ＨｇＳ、ＨｇＳｅ、ＨｇＴｅ、ＭｇＳ、ＭｇＳｅ、ＭｇＴｅ、ＰｂＳｅ、ＰｂＳ、ＰｂＴｅ、ＧａＮ、ＧａＰ、ＧａＡｓ、ＩｎＰ、ＩｎＡｓ、ＣｕＩｎＳ2、ＣｄＳ1-xＳｅx、ＢａＴｉＯ3、ＰｂＺｒＯ3、ＰｂＺｒxＴｉ1-xＯ3、ＢａxＳｒ1-xＴｉＯ3、ＳｒＴｉＯ3、ＬａＭｎＯ3、ＣａＭｎＯ3又はＬａ1-xＣａxＭｎＯ3を含む点灯装置４００を提供する。
【００２４】
本発明の別の態様によれば、光源４０１が発光ダイオード、レーザーダイオード、有機発光ダイオード、又は放電ランプを含む点灯装置４００を提供する。
【００２５】
本発明の別の態様によれば、発光ダイオード４０１が青色発光ダイオードである点灯装置４００を提供する。
【００２６】
本発明の別の態様によれば、マトリックス材料４０５がポリメタクリル酸メチル、重合体、縮合硬化シリコーン、シリコーン、シリカガラス、シリカゲル、又はガラスを含む点灯装置４００を提供する。
【００２７】
本発明の別の態様によれば、従来型蛍光体粒子４０３がＹＡＧ：Ｃｅを含み、量子ドット４０４が赤色蛍光スペクトルを有する点灯装置４００を提供する。
【００２８】
本発明の別の態様によれば、従来型蛍光体粒子４０３がガーネット系蛍光体、シリケート系蛍光体、オルトシリケート系蛍光体、チオガレート系蛍光体、スルフィド系蛍光体、又はニトリド系蛍光体を含む点灯装置４００を提供する。
【００２９】
本発明の別の態様によれば、波長シフト性蛍光体層４０２が散乱体４０８を含む点灯装置４００を提供する。
【００３０】
本発明の別の態様によれば、散乱体４０８の平均サイズが１マイクロメートル〜１００マイクロメートルの範囲内にある点灯装置４００を提供する。散乱体４０８はＴｉＯ2又はガラスを含む。
【００３１】
次の図面（同様の数字は同様の部品を示す）と共に読むべき次の詳細な説明を参照されたい。
【図面の簡単な説明】
【００３２】
【図１】図１は、本発明の第１の実施形態に従う点灯装置の略図である。
【図２】図２は、本発明の別の実施形態に従う点灯装置の略図である。
【図３】図３は、本発明の別の実施形態に従う点灯装置の略図である。
【図４】図４は、本発明の別の実施形態に従う点灯装置の略図である。
【発明を実施するための形態】
【００３３】
好ましい実施形態の詳細な説明
本実施形態を、その他の目的及びさらなる目的、利点及び能力と共によく理解するために、上記図面と共に次の開示及び添付した特許請求の範囲を参照されたい。
【００３４】
現時点で本発明の好ましい実施形態と見なされるものを示しかつ説明するが、当業者であれば、添付した特許請求の範囲に規定される範囲から逸脱することなく様々な変更及び改変をなし得ることは明らかである。
【００３５】
図１を参照すると、第１の実施形態に従うランプなどの点灯装置１００が示されている。点灯装置１００は、ＬＥＤ、レーザーダイオード、有機ＬＥＤ又は放電ランプ、好ましくは1個以上のＬＥＤであることができる光源を備える。ランプ１００は、当該技術分野において知られているように、補正電圧をＬＥＤ１０１に供給するための電源に連結可能な駆動電子機器（図示しない）を備える。点灯装置１００は、演色評価数（「ＣＲＩ」）の高い白色光といった広域スペクトル出力光を生じさせる。この広域スペクトル出力光は、実質的に均一の色及び強度を有する。この広帯域出力光は、光源により発生した元の光のいくらかを、量子ドット及び従来型蛍光体を使用して、波長がより長い光に変換させることによって生じる。従来型蛍光体のみを使用した場合に存在すると思われる波長の不足を、量子ドットを使用することで補う。これにより、より高いＣＲＩを有する広域スペクトル出力光が生じる。
【００３６】
図１に示すように、青色ＬＥＤチップ１０１が光源であり、好ましくは約４３０〜４８５ｎｍの波長で光を放射するＧａＩｎＮ  ＬＥＤチップである。第１従来型蛍光体層１０２は、このＬＥＤチップ１０１の頂部上に直接的に存在する。用語「直接的に」とは、従来型蛍光体層１０２が青色ＬＥＤチップ１０１の表面と直接接触した状態にあることを意味する。第１従来型蛍光体層１０２は、ＬＥＤチップ１０１から放射された青色光のいくらかを４５０ｎｍ〜７５０ｎｍの広域発光スペクトルを有する黄色領域に変換するためにＹ3Ａｌ5Ｏ12：Ｃｅ3+などのクールホワイト蛍光体粒子１０５を含有する。用語「クールホワイト蛍光体」とは、青色ＬＥＤチップ１０１から放射された青色光とクールホワイト蛍光体によって変換された黄色光との組み合わせにより、４５００Ｋよりも高い相関色温度（「ＣＣＴ」）の出力白色光を形成するもののことを意味する。蛍光体粒子１０５は、シリコーンやＰＭＭＡなどの重合体母材に混合され、そしてスクリーン印刷によって所望の厚さ（例えば、数十ミクロン〜数百ミクロン）のシートに成形される。第１量子ドット層１０３は、第１従来型蛍光体層１０２の頂部上に存在する。この第１量子ドット層１０３は、５５０ｎｍ〜７５０ｎｍの赤色蛍光スペクトルを有する、マトリックス材料１０７内に分散された量子ドット１０６を含有する。ＣｄＳｅ又はＺｎＳの乾燥量子ドット１０６の計算量を秤量し、続いてドラフト下で密封チャンバー内にある実験室用フラスコなどの容器中においてトルエンなどの有機溶媒に希釈する。縮合硬化シリコーンやポリメタクリル酸メチル（ＰＭＭＡ）（これらに限定されない）などの未硬化重合体母材１０９の計算量をフラスコに添加し、そしてベース重合体が溶媒に均一に溶解するまで完全に混合させる。この混合溶液を、上記第１従来型蛍光体層１０２上に回転塗布、印刷・プロット又はスペード塗布（spade application）によって被覆する。量子ドット被膜を、重合体硬化条件の要件に応じて室温、高温又はＵＶ暴露の条件下で乾燥させて第１量子ドット層１０３を形成させる。上記のように作製された第２従来型蛍光体層１０４を、シリコーンなどの接着剤を使用して第１量子ドット層１０３の頂部に結合させて層１０２、１０３及び１０４を有する層状構造を形成させる。その後、この層状構造を所望の形状に切断し、そしてシリコーンなどの接着剤を使用して青色ＬＥＤチップ１０１の頂部に直接的に結合させる。第２従来型蛍光体層１０４は、青色ＬＥＤチップ１０１から放射された青色光のいくらかを黄色領域に変換させるために、第１従来型蛍光体層１０２と同じクールホワイト蛍光体１０５を含有することができる。
【００３７】
従来型蛍光体粒子１０５の平均直径は、量子ドットの平均直径の２０倍以上であることができる。従来型蛍光体層１０２、１０４の両方における従来型蛍光体粒子１０５は、層を通して移動する光が顕著なエネルギー損失なしに従来型蛍光体粒子１０５によって散乱する程度に十分大きい。好ましくは、従来型蛍光体粒子１０５の平均直径は、市販の従来型ＬＥＤ蛍光体粒子に一般的なサイズ分布である１マイクロメートル〜１００マイクロメートルの範囲内にある。
【００３８】
第１及び第２従来型蛍光体層１０２、１０４における光の多重等方散乱プロセスのため、光は２つの従来型蛍光体層１０２、１０４間を行ったり来たりし、それにより量子ドット層１０３を通して複数回移動する。この現象は、量子ドット層１０３の光の吸収と変換を向上させ、所望の色を達成するのに必要な量子ドット層を薄くし又は量子ドット粒子を少なくすることを可能にする。さらに、これら２つの従来型蛍光体層１０２、１０４間における多重散乱事象のため、光の散乱の光路及び角度はランダム化され、しかもこれらの層への入射角やこれらの層から外への放射角とは無関係である。第１量子ドット層１０３の頂部上にある第２従来型蛍光体層１０４内でのこれらの散乱事象は、該第１量子ドット層１０３から来る光の方向にかかわらず、放射角の確率をさらに平均化する。したがって、所定の放射角で放射される光線（すなわち光子）について、それぞれの層の平均光路長、すなわち、従来型蛍光体及び量子ドットによって変換される平均確率は、放射角とは無関係である。従来型蛍光体及び量子ドットによって所定の放射角で変換される出力光のパーセンテージは、放射角とは無関係である。これは、より均一な色分布を有する出力光をもたらす。したがって、不均一の色分布の問題が実質的に低減し又はほぼなくなる。
【００３９】
随意に、従来型蛍光体層及び量子ドット層１０２、１０３、１０４は、散乱をさらに向上させるために、所定の光散乱体１０８をさらに含むことができる。蛍光体層１０２、１０４及び量子ドット層１０３のいずれか一つが散乱体１０８を含有することができ、これらの層の２つ以上がこれを含有することができ、あるいは３つの層全てがこれを含有することができる。散乱体１０８は、ＴｉＯ2粒子又はガラスビーズから作製できる。散乱体１０８の好ましい平均サイズは、１マイクロメートル〜１００マイクロメートルの範囲内とすることができる。
【００４０】
従来型蛍光体層１０２、１０４は、知られている様々な方法で製造できる。例えば、従来型蛍光体粒子１０５は、プラスチック材料又は重合体材料に混合できる。その後、この混合物を印刷、押出又はプレスして所望の厚みのフィルムにする。このフィルムを、用途に応じて所望の形状に切断する。別の例では、Ａｌ2Ｏ3などの透光性セラミック粉末と蛍光体粉末とを混合させる。その後、この混合物を、高温及び高圧下において型内で焼結させて、所望の厚み及び形態を有するフィルムを形成させる。さらに別の例では、特定のモルパーセントの希土類元素を含有するマザーガラスを非常に高温で処理し、その後、所望の厚みを有するプレートに成形又はプレスする。さらに別の例では、蛍光体粉末とガラス粉末とを混合させる。この混合物を加熱し軟化させて融合材料を得る。その後、この融合材料を固化させて所望の厚みを有する蛍光体分散ガラスを得る。
【００４１】
量子ドット層１０３は様々な方法で製造できる。計算量の市販の乾燥量子ドット、例えば、Ｏｃｅａｎ  ＮａｎｏＴｅｃｈ社製のＣｄＳｅ又はＺｎＳ量子ドットを秤量し、そしてドラフト下で密封チャンバー内にある実験室用フラスコなどの容器中においてクロロホルム、イソプロピルアルコール又はトルエン（これらに限定されない）などの有機溶媒に希釈する。計算量の未硬化母材、例えば、限定されないが、縮合硬化シリコーン又はポリメタクリル酸メチル（ＰＭＭＡ）をこのフラスコに添加し、そしてこのベース重合体が溶媒に均一に溶解するまで完全に混合させる。この混合溶液を、基材（従来型蛍光体層を含む）上に回転塗布、印刷・プロット又はスペード塗布により被覆する。この混合溶液を、重合体硬化条件の要件に応じて、室温、高温又はＵＶ暴露などの条件下で乾燥させる。また、母材は、別の重合体、シリコーン、シリカガラス、シリカゲル、又はガラスとすることもできる。
【００４２】
ＹＡＧ：Ｃｅ蛍光体をシリコーンと３５〜６５重量％で混合させることができる。従来型蛍光体層１０２、１０４の厚みは、４０〜７５μｍであることができる。蛍光体が希薄であればあるほど、目標のＣＣＴ下で十分な光変換に必要な蛍光体層は厚くなる。ＣｄＳｅ又はＣｄＳ量子ドットをシリコーンと１０〜４０重量％で混合させることができる。量子ドット層１０３の厚みは、５０μｍ〜数百μｍであることができる。量子ドットが希薄であればあるほど、目標のＣＣＴ下で十分な光変換に必要な量子ドット層は厚くなる。
【００４３】
別の実施形態では、点灯装置２００は、図２に示すように、追加の従来型蛍光体層及び量子ドット層を備える。例えば、点灯装置２００は、第２従来型蛍光体層２０４の頂部上に直接ある第２量子ドット層２０５を備える。この第２量子ドット層２０５は、第２マトリックス材料２０７内に分散される量子ドット２０８の少なくとも一つの集団を含む。この第２量子ドット層は、第１量子ドット層２０３と同じ又は同様の化学組成を有することができる。点灯装置２００は、第２量子ドット層２０５の頂部に直接ある第３従来型蛍光体層２０６を備える。この第３従来型蛍光体層は、第１又は第２従来型蛍光体層２０２、２０４と同じ化学組成を有することができる。点灯装置２００の構造は、頂部に同じように追加の量子ドット層及び従来型蛍光体層を備えるように拡張できる。
【００４４】
別の実施形態では、光源は、約３７５〜４００ｎｍの波長で光を放射する近紫外線ＬＥＤチップとすることができる。従来型蛍光体層は、紫外線ＬＥＤチップから放射された紫外線光を可視光に変換するために、（Ｓｒ、Ｃａ）5（ＰＯ4）3Ｃｌ：Ｅｕ、ＢａＭｇＡｌ10Ｏ17：Ｅｕ、（Ｓｒ，Ｂａ）3ＭｇＳｉ2Ｏ8：Ｅｕ、（Ｂａ，Ｃａ，Ｍｇ）10（ＰＯ4）6Ｃｌ2：Ｅｕ、ＢａＭｇＳｉ4Ｏ10：Ｅｕ2+  （これらに限定されない）などの青色蛍光体、及びＳｒＧａ2Ｓ4：Ｅｕ、Ｚｎ2ＧｅＯ4：Ｍｎ、ＢａＭｇＡｌ10Ｏ17：Ｅｕ，Ｍｎ（これらに限定されない）などの緑色蛍光体を含有することができる。量子ドット層は、赤色蛍光スペクトルを有する量子ドットを含有する。
【００４５】
別の実施形態を図３に示している。第１従来型蛍光体層３０２は、ＬＥＤチップ３０１の頂部に間接的に配置される。用語「間接的に」とは、蛍光体層がＬＥＤチップの表面と直接接触した状態にあるのではなく、ＬＥＤチップから所望の間隔であることを意味する。したがって、この蛍光体はリモート蛍光体である。第１従来型蛍光体層３０２とＬＥＤチップ３０１との間に重合体、樹脂、カプセル化材料、ガス又は真空が存在することができる。好ましいカプセル化材料３０５はシリコーンである。第１量子ドット層３０３は、第１従来型蛍光体層３０２の頂部に直接存在する。第２従来型蛍光体層３０４は、量子ドット層の頂部上に直接存在する。第２従来型蛍光体層３０４は、第１従来型蛍光体層３０２における蛍光体と同じ蛍光体を含有することができる。３０２、３０３及び３０４を含有する層状構造を、シリコーンなどの接着剤を使用してカプセル化材料３０５の頂部に結合させることができ、或いはＬＥＤチップ３０１上に補強リングなどの機械取付装置を使用して所定の間隔で機械的に取り付けることができる。随意に、点灯装置３００は、より多くの従来型蛍光体層及び量子ドット層を備えることができる。
【００４６】
図４を参照すると、所定の実施形態に従う、ランプなどの点灯装置４００が示されている。点灯装置４００は、ＬＥＤ、レーザーダイオード、有機ＬＥＤ又は放電ランプ、好ましくは１個以上のＬＥＤであることができる光源を備える。図４に示すように、ＬＥＤチップ４０１は、光源、好ましくは約４３０〜４８５ｎｍの波長で光を放射する青色ＧａＩｎＮ  ＬＥＤチップである。
【００４７】
従来型蛍光体粒子４０３と量子ドット４０４との両方を含有する波長シフト性蛍光体層４０２がＬＥＤチップ４０１の頂部に直接配置されている。ＣｄＳｅ又はＺｎＳの乾燥量子ドットの計算量を秤量し、その後、ドラフト下で密封チャンバー内にある実験用フラスコ中においてトルエンなどの有機溶媒に希釈する。縮合硬化シリコーン、ポリメタクリル酸メチル（ＰＭＭＡ）（これらの限定されない）などの未硬化重合体母材の計算量をこのフラスコに添加し、そしてこのベース重合体が溶媒に均一に溶解するまで完全に混合させて混合物＃１を形成させる。その一方で、従来型蛍光体粉末の計算量を量子ドット混合物の場合と同じタイプの重合体母材に均一に混合させて混合物＃２を形成させる。その後、混合物＃２を、混合物＃１を含有するフラスコに注意深く注ぎ、その後撹拌して混合物＃１と完全に混合させる。その後、この混合溶液を、ガラスやプラスチックといった透明基材上に回転塗布、スクリーン印刷又はスペード塗布により被覆し、続いて所望の硬化温度で乾燥させて所望の厚さを有する均一な層を形成させる。このシートを所望の形状に切断し、そしてＬＥＤチップの頂部にシリコーンやＰＭＭＡなどの接着剤により結合させることができる。従来型蛍光体粒子４０３及び量子ドット４０４をマトリックス材料４０５中に分散させる。従来型蛍光体粒子４０３の平均直径は量子ドット４０４の平均直径の少なくとも２０倍である。従来型蛍光体粒子４０３は、層を通して移動する光が顕著なエネルギー損失なしに従来型蛍光体粒子４０３により散乱する程度に十分大きい。好ましくは、従来型蛍光体粒子４０３の平均直径は、１マイクロメートル〜１００マイクロメートルの範囲内にある。
【００４８】
波長シフト性蛍光体層４０２中にある従来型蛍光体粒子による光の多重等方散乱により、光の散乱の光路及び角度がランダム化される。ランダム化された光路の全長は、波長シフト性蛍光体層４０２の厚さよりも実質的に大きい。この現象は、量子ドットの光の吸収と変換を向上させ、所望の色を達成するのに必要な層を薄くし又は量子ドット粒子を少なくする。さらに、多重散乱事象は、散乱光の角度、すなわち、層４０２から外の放射角をランダム化する。したがって、所定の放射角で放射される光線（すなわち光子）について、層４０２における平均光路長及び従来型蛍光体と量子ドットとによって変換される平均確率は放射角とは無関係である。これは、より均一な色分布を有する出力光をもたらす。したがって、不均一色分布の問題が実質的に低減し、或いはほとんどなくなる。
【００４９】
随意に、波長シフト性蛍光体層４０２は、散乱をさらに向上させるために光散乱体４０８をさらに含有することができる。散乱体４０８は、ＴｉＯ2粒子又はガラスビーズから作製できる。散乱体４０８の好ましい平均サイズは、１マイクロメートル〜１００マイクロメートルの範囲内である。
【００５０】
所定の実施形態では、波長シフト性蛍光体層４０２は、ＬＥＤチップの頂部に間接的に配置できる。波長シフト性蛍光体層とＬＥＤチップとの間には重合体、樹脂、カプセル化材料、ガス又は真空が存在することができる。好ましいカプセル化材料はシリコーンである。
【００５１】
ここで説明する好ましい実施形態は、ガーネット系蛍光体から作られた従来型蛍光体についてのものであるが、この実施形態は、シリケート系蛍光体、オルトシリケート系蛍光体、チオガレート系蛍光体、スルフィド系蛍光体、又はニトリド系蛍光体などの他の従来型蛍光体にまで拡張できる。ここで説明する好ましい実施形態は、従来型蛍光体の方法に関するものであるが、この実施形態は、当業者の技術常識内の他の蛍光体の製造方法にまで拡張できる。
【００５２】
ここで説明する好ましい実施形態は、ＰＭＭＡなどの重合体マトリックス中においてＣｄＳｅ又はＺｎＳで作製された量子ドットに関するものであるが、この実施形態は、ＣｄＳ、ＣｄＳｅ、ＣｄＴｅ、ＣｄＰｏ、ＺｎＳ、ＺｎＳｅ、ＺｎＴｅ、ＺｎＰｏ、ＨｇＳ、ＨｇＳｅ、ＨｇＴｅ、ＭｇＳ、ＭｇＳｅ、ＭｇＴｅ、ＰｂＳｅ、ＰｂＳ、ＰｂＴｅ、ＧａＮ、ＧａＰ、ＧａＡｓ、ＩｎＰ、ＩｎＡｓ、ＣｕＩｎＳ2、ＣｄＳ1-xＳｅx、ＢａＴｉＯ3、ＰｂＺｒＯ3、ＰｂＺｒxＴｉ1-xＯ3、ＢａxＳｒ1-xＴｉＯ3、ＳｒＴｉＯ3、ＬａＭｎＯ3、ＣａＭｎＯ3又はＬａ1-xＣａxＭｎＯ3の化学組成を有する他の量子ドットにまで拡張できる。この実施形態は、コロイド合成、高度エピタキシャルナノ結晶（advanced epitaxial nanocrystals）、イオン注入、リソグラフィー技術、ウイルス集合又は電気化学的アセンブリなどの製造方法によって製造された量子ドットにまで拡張できる。ここで説明した好ましい実施形態は、量子ドット層の製造方法を記載するが、その実施形態は、当業者の技術常識内にある他の量子ドット層の製造方法にまで拡張できる。
【００５３】
ＺｎＳ量子ドットの合成例は次のとおりである。元素硫黄及びオレイルアミンを小瓶に添加し、そして硫黄が溶解するまで超音波処理する。オレイン酸亜鉛、オレイン酸及びオレイルアミンをフラスコに添加し、そして窒素下において２００℃で加熱する。この硫黄溶液をフラスコ内の溶液に注入し、そしてフラスコを３００℃で１時間加熱する。その後、この溶液を７０℃に冷却する。この冷却溶液にアセトンを添加し、完全に撹拌する。メタノールを溶液に添加してナノ結晶を沈殿させる。この混合物を遠心分離し、そして上澄みをデカンテーションで除去する。沈殿物をアセトンで洗浄し、そしてヘキサンに再分散させる。
【００５４】
本発明の原理をここで説明してきたが、当業者であれば、この説明は単なる例示であり、その範囲に関する限定としてなされたものではないことを理解すべきである。ここで説明した実施形態に対応する符号は、図面に示した本願所定の主題の例に対する便利な参照の手段として特許請求の範囲でも提供できる。しかしながら、これらの符合は、特許請求の範囲を限定することを意図するものではない。ここで示しかつ説明した例示実施形態の他に、本発明の範囲内で他の実施形態も予期される。当業者による改変及び置換は、本発明の範囲内にあると見なされ、特許請求の範囲の記載による限られた例外であるとすべきものではない。
【符号の説明】
【００５５】
次のものは、本明細書で使用した符号の非限定的なリストである：
１００  点灯装置
１０１  光源
１０２  第１従来型蛍光体層
１０３  第１量子ドット層
１０４  第２従来型蛍光体層
１０５  蛍光体粒子
１０６  量子ドット
１０７  マトリックス材料
１０８  散乱体
２００  点灯装置
２０１  光源
２０２  第１従来型蛍光体層
２０３  第１量子ドット層
２０４  第２従来型蛍光体層
２０５  第２量子ドット層
２０６  第３従来型蛍光体層
２０７  第２マトリックス材料
２０８  量子ドット
３００  点灯装置
３０１  光源
３０２  第１従来型蛍光体層
３０３  第１量子ドット層
３０４  第２従来型蛍光体層
３０５  カプセル化材料
４００  点灯装置
４０１  光源
４０２  波長シフト性蛍光体層
４０３  従来型蛍光体粒子
４０４  量子ドット
４０５  マトリックス材料
４０８  散乱体
【図１】
2014170938.tif 000003
【図２】
2014170938.tif 000004
【図３】
2014170938.tif 000005
【図４】
2014170938.tif 000006